ポリマーベース材料、非ハロゲン化難燃性材料、及び組成物の約1wtの濃度で存在し、金属酸化物を実質的に含まない相乗剤を含み、ULテスト条件により試験を行った場合に少なくともV-2の易燃性等級を達成する難燃性組成物。前記ポリマーベース材料がポリプロピレンである、請求項1記載の難燃性組成物。前記ポリプロピレンがホモポリマーである、請求項2記載の難燃性組成物。前記難燃性材料がホスフェート塩である、請求項1記載の難燃性組成物。前記相乗剤がクレーである、請求項1記載の難燃性組成物。前記クレーがナノクレーである、請求項5記載の難燃性組成物。前記クレーが500nm以下の粒度を有する、請求項5記載の難燃性組成物。前記非ハロゲン化難燃性材料が組成物の約25wt以上、約45wt未満の濃度で存在する、請求項1記載の難燃性組成物。組成物の約60~約70wtの濃度で存在するポリマーベース材料、組成物の約30~約35wtの濃度で存在する非ハロゲン化難燃性材料、及び組成物の約1wtの濃度で存在し、金属酸化物を実質的に含まない相乗剤を含み、ULテスト条件により試験を行った場合に少なくともV-2の易燃性等級を達成する難燃性組成物。前記ポリマーベース材料がポリプロピレンである、請求項9記載の難燃性組成物。前記ポリプロピレンがポリプロピレンのホモポリマーである、請求項10記載の難燃性組成物。前記非ハロゲン化難燃性材料がホスフェート塩である、請求項9記載の難燃性組成物。前記相乗剤がクレーである、請求項9記載の難燃性組成物。前記クレーがナノクレーである、請求項9記載の難燃性組成物。前記クレーが500nm以下の粒度を有する、請求項9記載の難燃性組成物。組成物の約60~約70wtの濃度で存在するポリプロピレンベース材料、組成物の約30~約35wtの濃度で存在するホスフェート塩非ハロゲン化難燃性材料、及び組成物の約1wtの濃度で存在し、金属酸化物を実質的に含まないクレー材料相乗剤を含み、ULテスト条件により試験を行った場合に少なくともV-2の易燃性等級を達成する難燃性組成物。前記ポリプロピレンベース材料が組成物の約68wtの濃度で存在し、ホスフェート塩非ハロゲン化難燃性材料が組成物の約30wtの濃度で存在し、クレー相乗剤が組成物の約1wtの濃度で存在する、請求項16記載の難燃性組成物。これらの材料はその目的、例えば難燃性及び電気絶縁性に対してよく機能するが、これらはハロゲン化材料及び金属酸化物を含んでおり、その両方とも環境に対する悪影響のため避けるべきである。しかし、これらの材料は望ましくない成分を有しているが、それにもかかわらず利点、例えば形成能力押出によるを有しており、これは硬質難燃性構造体への成形もしくは加工が容易となる。その結果、同様の機能を与え、同様の成形性を有するが環境に対する影響のない他の材料が求められている。従って、押し出しもしくは成形が容易な難燃性材料に対する要求がある。望ましくは、そのような材料は現在用いられている材料の難燃性を与えるが、環境に危険な材料の量を低減させる。最も望ましくは、そのような難燃性材料は、組成物中のハロゲン化化合物及び金属酸化物を排除する。難燃性組成物は、ポリマーベース材料、非ハロゲン化難燃性材料及び組成物の約1wtの濃度で存在する相乗剤、好ましくは粒度が500nm未満であるシリケート、を含む。この相乗剤は金属酸化物を実質的に含まない。本発明の1態様によれば、この相乗剤は重金属を実質的に含まない。この難燃性組成物は、ULテスト条件により試験を行った場合に少なくともV-2の易燃性等級を達成する。本発明の組成物は、公知の現在用いられている材料、例えばハロゲン化材料及び金属酸化物の難燃性を与える。そのような材料の望ましい特性は、押出容易性及び成形性を含む。本発明のこれら及び他の利点は以下の詳細な説明より明らかであろう。本発明は、さまざまな態様を許容するが、以下に好ましい態様を説明し、これは本発明の例示であり、本発明はこの態様に限定されないことは理解されるであろう。本発明の非ハロゲン化難燃性組成物もしくは材料は、ハロゲン化難燃性材料により達成されるよりも容易に難燃性を与えるため、複塩及び微粒子シリケートと共に低メルトフローポリプロピレンを含む。上記の本発明の非ハロゲン化難燃性材料において、ベース材料は低メルトフローポリプロピレンホモポリマーである。当業者に理解されるように、例えば押出法においてシート製品を形成するための材料用に約10のメルトフローインデックスが許容される。他の成形法にはメルトフローインデックスが高いことが望ましく例えば、射出成形には約120のインデックス、ポリプロピレンホモポリマーとエチレン及びプロピレンのコポリマーのブレンドの使用はそのような特性ならびに他の望ましい特性を与えると考えられる。また、そのようなポリマーブレンドは、破壊もしくは引き裂けを起こすことなく、また難燃性を犠牲にすることなく、切り目付け及び曲げを可能にする特性を有する材料を提供する。本発明の難燃性材料において、塩は約30~約35パーセントの濃度で存在するエチレンジアミンホスフェート及びメラミン難燃剤である。本発明の難燃剤はUnitexChemicalCorporationofGreensboroNorthCarolinaより製品番号FRX4494Sとして入手可能である。シリケート微粒子は難燃剤に相乗効果を与えることが見出された。すなわち、少量のシリケートは難燃剤例えば塩の使用量の低減を可能にする。本発明の難燃性材料において、4級アンモニウム塩により改質された微細な天然モンモリロナイトが用いられる。シリケートもしくはクレーの1例は、SouthernClayProductsIncofGonzalesTexasより商標CLOISITE20Aとして入手可能である。この材料は、13μm未満の90パーセント粒度、6μm未満の5パーセント粒度及び2μm未満の10パーセント粒度を有する微粒子として提供されている。当業者に知られているように、このクレーはナノクレーと呼ばれる。1態様において、このクレーは500nm未満の粒度を有する。好ましい難燃性材料は抗酸化剤も含む。抗酸化剤の例は、ベースポリマー例えばポリプロピレン材料の分解を防ぐもしくは遅らせる高分子量、低揮発性材料である。そのような抗酸化剤は高温変色も防ぐもしくは遅らせる。この抗酸化剤はフェノールベース材料、例えばテトラキスメチレンアミノ123トリアゾールAmfineChemicalCorporationofAllendaleNewJerseyより商品名CDA1として市販入手可能も含んでよい。クレーの使用は所望の材料特性を達成するために必要な難燃剤例えば塩の量、すなわち質量パーセント、の低減を促進する。本発明の材料において、ポリプロピレンベース材料は約60~約70wtの濃度で存在し、難燃剤例えば塩は約25~約45wt未満、好ましくは約30~約35wtの濃度で存在し、クレーは約1wtの濃度で存在する。これは、約60パーセントの難燃剤の量を必要とする他の非ハロゲン化システム、及び約45パーセントを必要とするリンベース防炎システムと対照的である。UnderwritersLaboratoriesULにより規定される条件において材料の有効性を決定するため、本発明の難燃性材料の様々な組成物について燃焼テストが行われたUL等級。3種の組成物をテストした。第1の組成物ブレンド2は35パーセントの濃度で存在する難燃剤例えばFRX材料を有しているが、クレー材料は有していなかった。第2の組成物ブレンド4は30パーセントの濃度で存在する難燃性材料及び1パーセントの濃度で存在するナノクレーを有していた。第3の組成物ブレンド5は30パーセントの濃度で存在する難燃剤及び1パーセントの濃度で存在する炭促進剤を有していた。この炭促進剤はUnitexChemicalより製品番号5066として市販入手可能である。各組成物は、1パーセントの濃度で存在する抗酸化剤Anox20及び030パーセントの濃度で存在する金属不活性化剤CDA1をも含んでいた。材料の残余はポリプロピレンホモポリマーであり、すなわちブレンド2ではポリプロピレンは637パーセント存在し、ブレンド4及び5では677パーセント存在した。以下の表1は、平板状の、ブレンドの成分を示す。上記のように、各ブレンドのサンプルを、UL条件を用いてテストし、クレー混入の有効性及び難燃剤塩の低減について調べた。サンプルをクランプから吊り下げ、サンプルの下に第1の燃焼として10秒間炎を置いた。次いで、ULスタンダード94に従い、炎を除き、第2の燃焼として10秒間サンプルの下に炎を置いた。このテストの結果を、サンプルがすぐに消火したことを示すゼロ0、サンプルが燃焼し続ける時間を示す時間、またはサンプルが落下し、サンプルの下のコットンに火をつけることを示すCIとして示す。用語ABは燃焼時間、すなわちサンプルが示した時間燃焼し続けることを示す。このテストの結果を以下の表2~4に示す。表2のデータは横方向及び機械方向におけるブレンド2の燃焼性テストを示している。横方向は、シートを押出機から押し出す方向に対して横軸方向にクランプに保持したサンプルについての結果を示している。逆に、機械方向は、シートを押出機から押し出す方向と同じ方向にサンプルを配置した結果を示している。ブレンド2のサンプルは厚さ0027インチ0069cm、幅050インチ127cmの同じサイズでテストを行った。ブレンド4のサンプルは、2つの異なるサイズ、すなわち厚さ0027インチ0069cm、幅050インチ127cm表4Bでテストを行った。このテータの結果より明らかなように、35パーセントブレンドブレンド2及び1パーセント濃度のナノクレーを含む30パーセントブレンドブレンド4及び5は、ULV-2易燃性等級すなわち、垂直試験片においては30秒以内に燃焼が停止し、燃えている粒子が落下した。これは、この同じ易燃性テスト結果を達成するのに約45パーセントの量の難燃剤例えば塩を必要とする従来公知の難燃性材料において予想外である。